(57)【要約】【課題】フレッシュコンクリートの単位水量の近似値を現場において迅速、容易かつ安価に推定可能にするための単位水量早見表の提供。【解決手段】セメントの投入量、細骨材の表面水率および表面水を含む投入量、粗骨材の投入量、混和剤の投入量、標準配合に応じた水の量から算出された実質質量と、セメントの比重および投入量、細骨材の比重、表面水率および表面水を含む投入量、粗骨材の比重および投入量、混和剤の投入量、標準配合に応じた水の量、標準配合に応じた空気量、セメントの浸潤による容積減少量から算出された実質容量とを用い、空気量と水の量とをそれぞれ変化させたときの実質質量の実質容量に対する比と空気量測定器の基準容量とから算出されたフレッシュコンクリートの空気量測定器の基準容量当たりの質量１５を、空気量１４の変化値とともに、水の量の実質容量に対する比により算出される推定単位水量１３に対比させて表示した。【選択図】  図４
2005257382.tif 000002
【特許請求の範囲】
【請求項１】
フレッシュコンクリートに含まれる空気量を測定する空気量測定器を用いて前記フレッシュコンクリートの単位水量を推定するための単位水量早見表であって、
混練するフレッシュコンクリートのセメントの投入量と、細骨材の表面水率、および表面水を含む投入量または表面水を含まない投入量と、粗骨材の投入量と、混和剤の投入量と、標準配合に応じた水の量または投入量とから算出された実質質量と、
前記混練するフレッシュコンクリートのセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから算出された実質容量とを用い、
前記空気量と前記水の量とをそれぞれ変化させたときの前記実質質量の前記実質容量に対する比と前記空気量測定器の基準容量とから算出されたフレッシュコンクリートの前記空気量測定器の基準容量当たりの質量を、前記空気量の変化値とともに、前記水の量の前記実質容量に対する比により算出される単位水量の推定値に対比させて表示した単位水量早見表。
【請求項２】
前記混練するフレッシュコンクリートのセメントの比重をρ1、投入量をＣ1、細骨材の比重をρ2、細骨材の表面水率をＰ、表面水を含む投入量をＣ2、粗骨材の比重をρ3、投入量をＣ3、混和剤の投入量をＣ4、標準配合に応じた水の量をＣ5、標準配合に応じた水の投入量をＣ6、前記標準配合に応じた空気量をＡ、前記セメントの浸潤による容積減少量をＢとしたとき、
前記実質質量を、Ｍ＝Ｃ1＋Ｃ2／（１＋Ｐ）＋Ｃ3＋Ｃ5またはＭ＝Ｃ1＋Ｃ2＋Ｃ3＋Ｃ4＋Ｃ6で求めた数値とし、
前記実質容量を、Ｖ＝Ｃ1／ρ1＋Ｃ2／（１＋Ｐ）ρ2＋Ｃ3／ρ3＋Ｃ5＋Ａ−Ｂで求めた数値とし、
前記空気量測定器の基準容量当たりの質量をＷ＝Ｍ／Ｖ×Ｆにより求めた数値とし、
前記単位水量の推定値を、Ｃ5／Ｖにより求めた数値とした請求項１記載の単位水量早見表。
【請求項３】
前記混練するフレッシュコンクリートのセメントの比重をρ1、投入量をＣ1、細骨材の比重をρ2、細骨材の表面水率をＰ、表面水を含まない投入量をＣ2’、粗骨材の比重をρ3、投入量をＣ3、混和剤の投入量をＣ4、標準配合に応じた水の量をＣ5、前記標準配合に応じた空気量をＡ、前記セメントの浸潤による容積減少量をＢとしたとき、
前記実質質量を、Ｍ＝Ｃ1＋Ｃ2’＋Ｃ3＋Ｃ5で求めた数値とし、
前記実質容量を、Ｖ＝Ｃ1／ρ1＋Ｃ2’／ρ2＋Ｃ3／ρ3＋Ｃ5＋Ａ−Ｂで求めた数値とし、
前記空気量測定器の基準容量当たりの質量をＷ＝Ｍ／Ｖ×Ｆにより求めた数値とし、
前記単位水量の推定値を、Ｃ5／Ｖにより求めた数値とした請求項１記載の単位水量早見表。
【請求項４】
フレッシュコンクリートに含まれる空気量を測定する空気量測定器を用いて前記フレッシュコンクリートの単位水量を推定するための単位水量早見表であって、
混練するフレッシュコンクリートのセメントの投入量と、混和材の投入量と、細骨材の表面水率、および表面水を含む投入量または表面水を含まない投入量と、粗骨材の投入量と、混和剤の投入量と、標準配合に応じた水の量または投入量とから算出された実質質量と、
前記混練するフレッシュコンクリートのセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから算出された実質容量とを用い、
前記空気量と前記水の量とをそれぞれ変化させたときの前記実質質量の前記実質容量に対する比と前記空気量測定器の基準容量とから算出されたフレッシュコンクリートの前記空気量測定器の基準容量当たりの質量を、前記空気量の変化値とともに、前記水の量の前記実質容量に対する比により算出される単位水量の推定値に対比させて表示した単位水量早見表。
【請求項５】
前記混練するフレッシュコンクリートのセメントの比重をρ1、投入量をＣ1、混和材の比重をρ7、投入量をＣ7、細骨材の比重をρ2、細骨材の表面水率をＰ、表面水を含む投入量をＣ2、粗骨材の比重をρ3、投入量をＣ3、混和剤の投入量をＣ4、標準配合に応じた水の量をＣ5、標準配合に応じた水の投入量をＣ6、前記標準配合に応じた空気量をＡ、前記セメントの浸潤による容積減少量をＢとしたとき、
前記実質質量を、Ｍ＝Ｃ1＋Ｃ7＋Ｃ2／（１＋Ｐ）＋Ｃ3＋Ｃ5またはＭ＝Ｃ1＋Ｃ7＋Ｃ2＋Ｃ3＋Ｃ4＋Ｃ6で求めた数値とし、
前記実質容量を、Ｖ＝Ｃ1／ρ1＋Ｃ7／ρ7＋Ｃ2／（１＋Ｐ）ρ2＋Ｃ3／ρ3＋Ｃ5＋Ａ−Ｂで求めた数値とし、
前記空気量測定器の基準容量当たりの質量をＷ＝Ｍ／Ｖ×Ｆにより求めた数値とし、
前記単位水量の推定値を、Ｃ5／Ｖにより求めた数値とした請求項４記載の単位水量早見表。
【請求項６】
前記混練するフレッシュコンクリートのセメントの比重をρ1、投入量をＣ1、混和材の比重をρ7、投入量をＣ7、細骨材の比重をρ2、細骨材の表面水率をＰ、表面水を含まない投入量をＣ2’、粗骨材の比重をρ3、投入量をＣ3、混和剤の投入量をＣ4、標準配合に応じた水の量をＣ5、標準配合に応じた水の投入量をＣ6、前記標準配合に応じた空気量をＡ、前記セメントの浸潤による容積減少量をＢとしたとき、
前記実質質量を、Ｍ＝Ｃ1＋Ｃ7＋Ｃ2’＋Ｃ3＋Ｃ5で求めた数値とし、
前記実質容量を、Ｖ＝Ｃ1／ρ1＋Ｃ7／ρ7＋Ｃ2’／ρ2＋Ｃ3／ρ3＋Ｃ5＋Ａ−Ｂで求めた数値とし、
前記空気量測定器の基準容量当たりの質量をＷ＝Ｍ／Ｖ×Ｆにより求めた数値とし、
前記単位水量の推定値を、Ｃ5／Ｖにより求めた数値とした請求項４記載の単位水量早見表。
【請求項７】
フレッシュコンクリートに含まれる空気量を測定する空気量測定器を用いて前記フレッシュコンクリートの単位水量を推定するための単位水量早見表を作成するための単位水量早見表作成プログラムであって、
コンピュータを、
混練するフレッシュコンクリートを構成するセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記空気量測定器の基準容量とを入力する手段、
前記入力されたセメントの投入量と、細骨材の表面水率、および表面水を含む投入量または表面水を含まない投入量と、粗骨材の投入量と、混和剤の投入量と、標準配合に応じた水の量または投入量とから実質質量を算出する手段、
前記入力されたセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから実質容量を算出する手段、
前記空気量と前記水の量とをそれぞれ変化させたときの前記実質質量の前記実質容量に対する比と前記入力された空気量測定器の基準容量とからフレッシュコンクリートの前記空気量測定器の基準容量当たりの質量を算出するとともに、前記水の量の前記実質容量に対する比により単位水量の推定値を算出する手段、
前記算出されたフレッシュコンクリートの前記空気量測定器の基準容量当たりの質量を、前記空気量の変化値とともに、前記算出された単位水量の推定値に対比させて出力する手段
として機能させるための単位水量早見表作成プログラム。
【請求項８】
フレッシュコンクリートに含まれる空気量を測定する空気量測定器を用いて前記フレッシュコンクリートの単位水量を推定するための単位水量早見表を作成するための単位水量早見表作成プログラムであって、
コンピュータを、
混練するフレッシュコンクリートを構成するセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記空気量測定器の基準容量とを入力する手段、
前記入力されたセメントの投入量と、混和材の投入量と、細骨材の表面水率、および表面水を含む投入量または表面水を含まない投入量と、粗骨材の投入量と、混和剤の投入量と、標準配合に応じた水の量または投入量とから実質質量を算出する手段、
前記入力されたセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから実質容量を算出する手段、
前記空気量と前記水の量とをそれぞれ変化させたときの前記実質質量の前記実質容量に対する比と前記入力された空気量測定器の基準容量とからフレッシュコンクリートの前記空気量測定器の基準容量当たりの質量を算出するとともに、前記水の量の前記実質容量に対する比により単位水量の推定値を算出する手段、
前記算出されたフレッシュコンクリートの前記空気量測定器の基準容量当たりの質量を、前記空気量の変化値とともに、前記算出された単位水量の推定値に対比させて出力する手段
として機能させるための単位水量早見表作成プログラム。
【請求項９】
フレッシュコンクリートに含まれる空気量を測定する空気量測定器を用いて前記フレッシュコンクリートの単位水量を推定するための単位水量早見表を作成するための単位水量早見表作成装置であって、
混練するフレッシュコンクリートを構成するセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記空気量測定器の基準容量とを入力する手段、
前記入力されたセメントの投入量と、細骨材の表面水率、および表面水を含む投入量または表面水を含まない投入量と、粗骨材の投入量と、混和剤の投入量と、標準配合に応じた水の量または投入量とから実質質量を算出する手段、
前記入力されたセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから実質容量を算出する手段、
前記空気量と前記水の量とをそれぞれ変化させたときの前記実質質量の前記実質容量に対する比と前記入力された空気量測定器の基準容量とからフレッシュコンクリートの前記空気量測定器の基準容量当たりの質量を算出するとともに、前記水の量の前記実質容量に対する比により単位水量の推定値を算出する手段、
前記算出されたフレッシュコンクリートの前記空気量測定器の基準容量当たりの質量を、前記空気量の変化値とともに、前記算出された単位水量の推定値に対比させて出力する手段
を有する単位水量早見表作成装置。
【請求項１０】
フレッシュコンクリートに含まれる空気量を測定する空気量測定器を用いて前記フレッシュコンクリートの単位水量を推定するための単位水量早見表を作成するための単位水量早見表作成装置であって、
混練するフレッシュコンクリートを構成するセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記空気量測定器の基準容量とを入力する手段、
前記入力されたセメントの投入量と、混和材の投入量と、細骨材の表面水率、および表面水を含む投入量または表面水を含まない投入量と、粗骨材の投入量と、混和剤の投入量と、標準配合に応じた水の量または投入量とから実質質量を算出する手段、
前記入力されたセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから実質容量を算出する手段、
前記空気量と前記水の量とをそれぞれ変化させたときの前記実質質量の前記実質容量に対する比と前記入力された空気量測定器の基準容量とからフレッシュコンクリートの前記空気量測定器の基準容量当たりの質量を算出するとともに、前記水の量の前記実質容量に対する比により単位水量の推定値を算出する手段、
前記算出されたフレッシュコンクリートの前記空気量測定器の基準容量当たりの質量を、前記空気量の変化値とともに、前記算出された単位水量の推定値に対比させて出力する手段
を有する単位水量早見表作成装置。
【発明の詳細な説明】
【技術分野】
【０００１】
本発明は、フレッシュコンクリートの所定容積当たりの質量からその単位水量を推定するための単位水量早見表および作成プログラム並びに作成装置に関する。
【背景技術】
【０００２】
コンクリート構造物の品質安定および耐久性向上のためには、その品質（性能）を左右するフレッシュコンクリート（生コンクリート）の製造過程における水量を明確にする必要がある。そのためには、配合上の水量を確かなものにするとともに、現場において水量を迅速かつ容易に確認できるようにする必要がある。
【０００３】
従来、このフレッシュコンクリートの単位水量に対する迅速推定法として、加熱乾燥法（直火法、高周波加熱法）やＲＩ（ラジオアイソトープ）水分計法等が知られている（例えば、非特許文献１参照。）。ところが、加熱乾燥法では、水分を蒸発させるのに時間が掛かるので、その間にセメントの水和反応が進んで水量が変化し、正確さが損なわれるという問題がある。また、ＲＩ水分計法では、計測に必要な装置が複雑でコストが高く、また専門の技術者でなければ実施できないという問題がある。
【０００４】
そこで、現場において迅速かつ容易に単位水量を推定するものとして、フレッシュコンクリートに含まれる空気量を測定する空気量測定器（エアメータ）を用いるエアメータ法が知られている（例えば、非特許文献２参照。）。エアメータ法では、示方配合の配合表上の単位容量質量と試験で得られる単位容積質量を比較することで単位水量を推定する。
【０００５】
【非特許文献１】吉兼  享、鈴木  一雄、「単位水量の迅速推定における誤差について」、第１１回生コン技術大会研究発表論文集、全国生コンクリート工業組合連合会、全国生コンクリート協同組合連合会、２００１年４月２４日、第７５−８０頁
【非特許文献２】「エアメータ法による単位水量推定マニュアル（土木研究所法）」、［online］、独立行政法人土木研究所、［２００４年３月１日検索］、インターネット＜ＵＲＬ：http://www.pwri.go.jp/jpn/tech_inf/download/07/manual.pdf＞
【発明の開示】
【発明が解決しようとする課題】
【０００６】
前述のように、エアメータ法では、示方配合の配合表の数値を元に単位水量を測定する。ところが、実際に工場で示方配合に基づいて混練されるフレッシュコンクリートは、示方配合通りのものとは限らない。通常、フレッシュコンクリートの細骨材には表面水が付着しているため、この表面水率を測定して水量が補正される。しかしながら、この表面水は材料の入荷時期や保管状況等によりその量が変化するため、骨材全体が一律の表面水率であるとは限らないからである。
【０００７】
また、工事現場においても人為的に加水される可能性がある。フレッシュコンクリートは、単位水量が少ないほど打設作業が困難となるため、時として作業を容易にするために加水が行われることが考えられる。但し、スランプや強度等が管理されているため、加水の頻度は少ないものと考えられるが、コンクリートの品質を確保するには、適切な単位水量が確保されるようにしなければならない。
【０００８】
そこで、本発明においては、フレッシュコンクリートの単位水量の近似値を現場において迅速、容易かつ安価に推定可能にするための単位水量早見表および作成プログラム並びに作成装置を提供することを目的とする。
【課題を解決するための手段】
【０００９】
本発明のフレッシュコンクリートの単位水量早見表は、フレッシュコンクリートに含まれる空気量を測定する空気量測定器を用いてフレッシュコンクリートの単位水量を推定するための単位水量早見表であって、混練するフレッシュコンクリートのセメントの投入量と、細骨材の表面水率、および表面水を含む投入量または表面水を含まない投入量と、粗骨材の投入量と、混和剤の投入量と、標準配合に応じた水の量または投入量とから算出された実質質量と、混練するフレッシュコンクリートのセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量とから算出された実質容量とを用い、空気量と水の量とをそれぞれ変化させたときの実質質量の実質容量に対する比と空気量測定器の基準容量とから算出されたフレッシュコンクリートの空気量測定器の基準容量当たりの質量を、空気量の変化値とともに、水の量の実質容量に対する比により算出される単位水量の推定値に対比させて表示したものである。
【００１０】
本発明の単位水量早見表では、工事現場等において単位水量を推定する際に用いる空気量測定器の基準容量に基づいて、実際に混練するフレッシュコンクリートのセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量とから、空気量と水の量とをそれぞれ変化させたときのフレッシュコンクリートの空気量測定器の基準容量当たりの質量が、空気量の変化値とともに、水の量の実質容量に対する比により算出される単位水量の推定値に対比させた状態で一覧表示される。これにより、工事現場等においては、この空気測定器を用いて、フレッシュコンクリートの所定容量の質量と、このフレッシュコンクリートに含まれる空気量とを測定すれば、この単位水量早見表から対応する単位水量の推定値が得られる。
【００１１】
上記本発明の単位水量早見表は、コンピュータを、混練するフレッシュコンクリートを構成するセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、空気量測定器の基準容量とを入力する手段、入力されたセメントの投入量と、細骨材の表面水率、および表面水を含む投入量または表面水を含まない投入量と、粗骨材の投入量と、混和剤の投入量と、標準配合に応じた水の量または投入量とから実質質量を算出する手段、入力されたセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量とから実質容量を算出する手段、空気量と水の量とをそれぞれ変化させたときの実質質量の実質容量に対する比と入力された空気量測定器の基準容量とからフレッシュコンクリートの空気量測定器の基準容量当たりの質量を算出するとともに、水の量の実質容量に対する比により単位水量の推定値を算出する手段、算出されたフレッシュコンクリートの空気量測定器の基準容量当たりの質量を、空気量の変化値とともに、算出された単位水量の推定値に対比させて出力する手段として機能させるための単位水量早見表作成プログラムの実行により得ることができる。
【００１２】
また、上記本発明の単位水量早見表は、フレッシュコンクリートに含まれる空気量を測定する空気量測定器を用いてフレッシュコンクリートの単位水量を推定するための単位水量早見表を作成するための単位水量早見表作成装置であって、混練するフレッシュコンクリートを構成するセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、空気量測定器の基準容量とを入力する手段、入力されたセメントの投入量と、細骨材の表面水率、および表面水を含む投入量または表面水を含まない投入量と、粗骨材の投入量と、混和剤の投入量と、標準配合に応じた水の投入量または投入量とから実質質量を算出する手段、入力されたセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、前記セメントの浸潤による容積減少量とから実質容量を算出する手段、空気量と水の量とをそれぞれ変化させたときの実質質量の実質容量に対する比と入力された空気量測定器の基準容量とからフレッシュコンクリートの空気量測定器の基準容量当たりの質量を算出するとともに、水の量の実質容量に対する比により単位水量の推定値を算出する手段、算出されたフレッシュコンクリートの空気量測定器の基準容量当たりの質量を、空気量の変化値とともに、算出された単位水量の推定値に対比させて出力する手段を有する単位水量早見表作成装置により得ることができる。
【００１３】
また、フレッシュコンクリートが混和材を含む場合、本発明の単位水量早見表は、フレッシュコンクリートに含まれる空気量を測定する空気量測定器を用いてフレッシュコンクリートの単位水量を推定するための単位水量早見表であって、混練するフレッシュコンクリートのセメントの投入量と、混和材の投入量と、細骨材の表面水率、および表面水を含む投入量または表面水を含まない投入量と、粗骨材の投入量と、混和剤の投入量と、標準配合に応じた水の量または投入量とから算出された実質質量と、混練するフレッシュコンクリートのセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量とから算出された実質容量とを用い、空気量と水の量とをそれぞれ変化させたときの実質質量の実質容量に対する比と空気量測定器の基準容量とから算出されたフレッシュコンクリートの空気量測定器の基準容量当たりの質量を、空気量の変化値とともに、水の量の実質容量に対する比により算出される単位水量の推定値に対比させて表示した単位水量早見表とする。
【００１４】
また、この単位水量早見表は、コンピュータを、混練するフレッシュコンクリートを構成するセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、空気量測定器の基準容量とを入力する手段、入力されたセメントの投入量と、混和材の投入量と、細骨材の表面水率、および表面水を含む投入量または表面水を含まない投入量と、粗骨材の投入量と、混和剤の投入量と、標準配合に応じた水の量または投入量とから実質質量を算出する手段、入力されたセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量とから実質容量を算出する手段、空気量と前記水の量とをそれぞれ変化させたときの実質質量の実質容量に対する比と入力された空気量測定器の基準容量とからフレッシュコンクリートの空気量測定器の基準容量当たりの質量を算出するとともに、水の量の実質容量に対する比により単位水量の推定値を算出する手段、算出されたフレッシュコンクリートの空気量測定器の基準容量当たりの質量を、空気量の変化値とともに、算出された単位水量の推定値に対比させて出力する手段として機能させるための単位水量早見表作成プログラムの実行により得ることができる。
【００１５】
また、この単位水量早見表は、混練するフレッシュコンクリートを構成するセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、空気量測定器の基準容量とを入力する手段、入力されたセメントの投入量と、混和材の投入量と、細骨材の表面水率、および表面水を含む投入量または表面水を含まない投入量と、粗骨材の投入量と、混和剤の投入量と、標準配合に応じた水の量または投入量とから実質質量を算出する手段、入力されたセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量とから実質容量を算出する手段、空気量と前記水の量とをそれぞれ変化させたときの実質質量の実質容量に対する比と入力された空気量測定器の基準容量とからフレッシュコンクリートの空気量測定器の基準容量当たりの質量を算出するとともに、水の量の実質容量に対する比により単位水量の推定値を算出する手段、算出されたフレッシュコンクリートの空気量測定器の基準容量当たりの質量を、空気量の変化値とともに、算出された単位水量の推定値に対比させて出力する手段を有する単位水量早見表作成装置により得ることができる。
【発明の効果】
【００１６】
本発明によれば、製造工場において実際に混練するフレッシュコンクリートのセメントの比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量と、工場現場等において単位水量を推定する際に用いる空気測定器の基準容量とに基づいた単位水量早見表が得られる。これにより、工事現場等で空気測定器を用いて、フレッシュコンクリートの所定容量の質量と、このフレッシュコンクリートに含まれる空気量とを測定すれば、この得られた単位水量早見表から対応する単位水量の推定値が得られるので、フレッシュコンクリートの単位水量の近似値を迅速、容易かつ安価に推定することができる。
【００１７】
また、フレッシュコンクリートが混和材を含む場合には、製造工場において実際に混練するフレッシュコンクリートのセメントの比重および投入量と、混和材の比重および投入量と、細骨材の比重、表面水率、および表面水を含む投入量または表面水を含まない投入量と、粗骨材の比重および投入量と、混和剤の投入量と、標準配合に応じた水の量または投入量と、標準配合に応じた空気量と、セメントの浸潤による容積減少量と、工場現場等において単位水量を推定する際に用いる空気測定器の基準容量とに基づいた単位水量早見表が得られる。これにより、上記と同様、工事現場等で空気測定器を用いて、フレッシュコンクリートの所定容量の質量と、このフレッシュコンクリートに含まれる空気量とを測定すれば、この得られた単位水量早見表から対応する単位水量の推定値が得られるので、フレッシュコンクリートの単位水量の近似値を迅速、容易かつ安価に推定することができる。
【発明を実施するための最良の形態】
【００１８】
図１は本発明の実施の形態におけるフレッシュコンクリートの単位水量早見表（以下、「早見表」と称す。）を作成するための単位水量早見表作成装置（以下、「早見表作成装置」と称す。）の構成図、図２は図１の中央処理装置による演算処理を示す説明図、図３は図１の早見表作成装置の入力画面の例を示す図、図４は図１の早見表作成装置により作成された早見表の例を示す図である。
【００１９】
図１に示すように、本発明の実施の形態における早見表作成装置は、各種演算処理および制御処理を行う中央処理装置（ＣＰＵ）１と、キーボードやポインティングデバイス等の入力装置２と、ディスプレイ等の表示装置３と、プリンタや外部記憶装置等の出力装置４とを備える。この早見表作成装置は、コンピュータ上で単位水量早見表作成プログラムを実行することにより実現される。
【００２０】
中央処理装置１は、表示装置３に対し、図３に示す入力画面を表示する。この入力画面に設けられた各入力欄には、入力装置２により入力する。図３に示すように、この入力画面には、フレッシュコンクリート製造工場において混練するフレッシュコンクリートの材料であるセメントの比重、各混和材の比重、各細骨材の比重および表面水率（％）、各粗骨材の比重、各混和剤の比重、水の比重を入力する欄（図３中央部左から３列目）がそれぞれ設けられている。なお、混和剤および水の比重は１であるため、初期値としてすでに入力されている。
【００２１】
また、この入力画面には、上記各材料のバッチ毎の投入量（質量；ｋｇ）を入力する欄（図３中央部左から４列目から８列目まで）がそれぞれ設けられている。なお、細骨材の投入量については、表面水を含んだ質量（ｋｇ）を入力するものとする。表面水量（質量；ｋｇ）については、この表面水を含んだ細骨材の質量と表面水率から中央処理装置１が自動的に算出し、各細骨材の投入量の下の欄に表示する。
【００２２】
また、水については、標準配合に応じた水量（質量；ｋｇ）を入力する。水の投入量については、中央処理装置１が、この標準配合に応じた水量から、細骨材の表面水量と混和剤の投入量とを減じて自動的に算出し、入力画面の投入水量の欄に表示する。また、中央処理装置１は、各材料の投入量の合計を自動的に算出し、その値を図３中央部の右端の欄に表示する。
【００２３】
さらに、この入力画面には、標準配合に応じた空気量（％）を入力する欄（図３右端下から４行目）と、空気量測定器（エアメータ）の基準容量（Ｌ）とを入力する欄が設けられている。エアメータの基準容量は、実際に工事現場等において単位水量を推定する際に用いるエアメータ固有の容積を入力する。このエアメータ固有の容積は、例えば、年１回程度実施されるキャリブレーションにより計測されている値を用いることができる。
【００２４】
中央処理装置１は、これらの各入力欄に入力された数値を元に、図２に示す演算処理を行う。なお、上記各入力欄に入力された数値について、以下、セメントの比重をρ1、投入量をＣ1（ｋｇ）、細骨材の比重をρ2、表面水を含む投入量をＣ2（ｋｇ）、粗骨材の比重をρ3、投入量をＣ3（ｋｇ）、混和剤の投入量をＣ4（ｋｇ）、標準配合に応じた水量をＣ5（ｋｇ）、細骨材の表面水率をＰ、空気量測定器の基準容量をＦ（Ｌ）とする。
【００２５】
中央処理装置１は、セメント、細骨材および粗骨材それぞれの投入量（Ｃ1，Ｃ2，Ｃ3）と、混和剤の投入量（Ｃ4）と、標準配合に応じた水量（Ｃ5）と、細骨材の表面水率Ｐとから、次式により、混練するフレッシュコンクリートの実質質量Ｍ（ｋｇ）を算出する。ここで、標準配合に応じた投入水量をＣ6とすると、Ｃ6＝（Ｃ5−Ｃ2×Ｐ／（１＋Ｐ）−Ｃ4）で表されるので、
Ｍ＝Ｃ1＋Ｃ2＋Ｃ3＋Ｃ4＋Ｃ6  …（１）
＝Ｃ1＋Ｃ2＋Ｃ3＋Ｃ4＋（Ｃ5−Ｃ2×Ｐ／（１＋Ｐ）−Ｃ4）  …（２）
＝Ｃ1＋Ｃ2／（１＋Ｐ）＋Ｃ3＋Ｃ5  …（３）
【００２６】
なお、フレッシュコンクリートが混和材を含む場合、上記（１）〜（３）式は、混和材の比重をρ7、投入量をＣ7（ｋｇ）として、次式のように置き換える。また、フレッシュコンクリートを構成するその他の材料が増えた場合は、同様に、これらの式にそれぞれの投入量を加算するものとする。
Ｍ＝Ｃ1＋Ｃ7＋Ｃ2＋Ｃ3＋Ｃ4＋Ｃ6  …（１’）
＝Ｃ1＋Ｃ7＋Ｃ2＋Ｃ3＋Ｃ4＋（Ｃ5−Ｃ2×Ｐ／（１＋Ｐ）−Ｃ4）  …（２’）
＝Ｃ1＋Ｃ7＋Ｃ2／（１＋Ｐ）＋Ｃ3＋Ｃ5  …（３’）
【００２７】
また、中央処理装置１は、セメント、細骨材および粗骨材それぞれの比重（ρ1，ρ2，ρ3）および投入量（Ｃ1，Ｃ2，Ｃ3）と、混和剤の投入量（Ｃ4）と、標準配合に応じた水量（Ｃ5）と、細骨材の表面水率Ｐと、標準配合に応じた空気量Ａ（Ｌ）と、セメントの浸潤による容積減少量Ｂ（Ｌ）とから、次式により、実質容量Ｖ（Ｌ）を算出する。
Ｖ＝Ｃ1／ρ1＋Ｃ2／（１＋Ｐ）ρ2＋Ｃ3／ρ3＋Ｃ5＋Ａ−Ｂ  …（４）
【００２８】
なお、前述のようにフレッシュコンクリートが混和材を含む場合、上記（４）式は、混和材の比重をρ7として次式のように置き換える。また、フレッシュコンクリートを構成するその他の材料が増えた場合は、同様に、これらの式にそれぞれの投入量を比重で割って加算するものとする。
Ｖ＝Ｃ1／ρ1＋Ｃ7／ρ7＋Ｃ2／（１＋Ｐ）ρ2＋Ｃ3／ρ3＋Ｃ5＋Ａ−Ｂ  …（４’）
【００２９】
なお、標準配合に応じた空気量Ａについては、セメント、表面水を含む細骨材、粗骨材、混和剤および水の合計容積（Ｃ1／ρ1＋Ｃ2／（１＋Ｐ）ρ2＋Ｃ3／ρ3＋Ｃ5）に対する標準配合に応じた空気量Ａ’（％）から算出する（Ａ＝（Ｃ1／ρ1＋Ｃ2／（１＋Ｐ）ρ2＋Ｃ3／ρ3＋Ｃ5）×Ａ’／１００）。また、前述のように混和材を含む場合やその他の材料が増えた場合は、前述のようにこれらの容量も考慮して算出する。また、セメントの浸潤による容積減少量Ｂについては、セメントの容積（Ｃ1／ρ1）に対する既定の容積減少率（％）から算出する。
【００３０】
そして、中央処理装置１は、これらの算出した実質質量Ｍおよび実質容量Ｖと、空気量測定器の基準容量Ｆとから、次式により、単位水量の推定値Ｗ（ｋｇ）および空気量測定器の容量分の試料の質量Ｎ（ｋｇ）を算出する。
Ｗ＝Ｃ5／Ｖ  …（５）
Ｎ＝Ｍ／Ｖ×Ｆ  …（６）
【００３１】
また、中央処理装置１は、上記（１）〜（６）式を用い、空気量Ａ’（％）と、水量Ｃ5（ｋｇ）とをそれぞれ所定量ずつ変化させて、単位水量の推定値Ｗ（ｋｇ）および空気量測定器の容量分の試料の質量Ｎ（ｋｇ）を算出する。そして、中央処理装置１は、この算出結果を図４に示す早見表として、表示装置３に表示するとともに、出力装置４に出力する。
【００３２】
図４に示すように、この早見表には、基準となる単位水量の推定値Ｗが０．５ｋｇ刻みで±１４ｋｇまで変化するように水量Ｃ5（ｋｇ）を変化させたときの上記（５）式により算出した単位水量の推定値Ｗからの実質水量差１１と、上記（１）〜（３）式により算出した実質質量Ｍ１２と、単位水量の推定値Ｗ１３とが、基準値を中心として上下方向に並べて表示されている。なお、図示例では、実質水量差１１が±１５ｋｇ、±２０ｋｇとなるときの各値までが算出され、表示されている。
【００３３】
また、この早見表には、０．１％刻みで（基準−１．０）％まで変化させた各空気量Ａ’１４ごとに、上記（６）式により算出した空気量測定器の容量分の試料の質量Ｎ１５が、上述の単位水量の推定値Ｗ１３に対応するように並べて表示されている。また、図示例では現場での空気量測定値が（基準−１．０）％を超えたときのために、０．１％の空気量差ごとの質量差１６と、１％の空気量差ごとの質量差１７とが算出され、表示されている。
【００３４】
また、この早見表は、フレッシュコンクリートを製造する度に毎回作成するので、出荷の際のミキサ車の車両番号１８と、作成日時１９と、各値の算出に用いられた空気量測定器の基準容量２０とが表示されている。
【００３５】
こうして作成された早見表は、フレッシュコンクリートとともに工事現場まで届けられる。工事現場では、この早見表に表示された空気量測定器の基準容量２０と同じ基準容量の空気量測定器を用い（ここで使用する空気量測定器の基準容量が入力されているので当然一致する。）、フレッシュコンクリートの所定容量の質量（ｋｇ）と、このフレッシュコンクリートに含まれる空気量（％）とを測定する。
【００３６】
そして、早見表に表示された空気量測定値１４から該当する空気量（％）の列の、該当する試料の質量１５の行の推定単位水量１３を見ることで、このフレッシュコンクリートの単位水量の推定値が得られる。また、この早見表では、その左の実質水量差１１を見ることで、標準配合に応じた水の単位水量からの差を知ることができる。
【００３７】
また、この早見表での確認後、現場の記録として、早見表下欄の空気量（％）および試料の質量（ｋｇ）に測定値を記入し、単位水量（ｋｇ）に推定値を記入しておけば、後のフレッシュコンクリートの単位水量の管理に有効である。
【００３８】
以上のように、本実施形態における早見表によれば、工事現場等で空気測定器を用いて、フレッシュコンクリートの所定容量の質量と、このフレッシュコンクリートに含まれる空気量とを測定すれば、この得られた早見表から対応する単位水量の推定値が得られるので、フレッシュコンクリートの単位水量の近似値を迅速、容易かつ安価に推定することができる。
【００３９】
また、この早見表には、作成に用いられた空気量測定器の基準容量２０が表示されているので、工事現場等でこの早見表を用いて単位水量の推定を行う際に、異なる基準容量の空気量測定器を用いることが防止できる。
【００４０】
なお、本実施形態における早見表作成装置では、細骨材の実際の投入量の計量値をそのまま簡単に入力できるように、細骨材の投入量として表面水を含む値Ｃ2を入力するものとしているが、この投入量として表面水を含まない値Ｃ2’を入力する構成とすることも可能である。
【００４１】
この場合、Ｃ2’＝Ｃ2／（１＋Ｐ）で表されるので、上記（３）式および（３’）式は、
Ｍ＝Ｃ1＋Ｃ2’＋Ｃ3＋Ｃ5  …（７）
Ｍ＝Ｃ1＋Ｃ7＋Ｃ2’＋Ｃ3＋Ｃ5  …（７’）
となる。
【００４２】
また、上記（４）式および（４’）式は、
Ｖ＝Ｃ1／ρ1＋Ｃ2’／ρ2＋Ｃ3／ρ3＋Ｃ5＋Ａ−Ｂ  …（８）
Ｖ＝Ｃ1／ρ1＋Ｃ7／ρ7＋Ｃ2’／ρ2＋Ｃ3／ρ3＋Ｃ5＋Ａ−Ｂ  …（８’）
となる。
【産業上の利用可能性】
【００４３】
本発明は、フレッシュコンクリートの単位水量を管理する際、所定容積当たりの質量からその単位水量を推定するための単位水量早見表および作成プログラム並びに作成装置として有用である。
【図面の簡単な説明】
【００４４】
【図１】本発明の実施の形態におけるフレッシュコンクリートの単位水量早見表を作成するための単位水量早見表作成装置の構成図である。
【図２】図１の中央処理装置による演算処理を示す説明図である。
【図３】図１の単位水量早見表作成装置の入力画面の例を示す図である。
【図４】図１の単位水量早見表作成装置により作成された単位水量早見表の例を示す図である。
【符号の説明】
【００４５】
１  中央処理装置
２  入力装置
３  表示装置
４  出力装置
１１  実質水量差
１２  実質質量
１３  単位水量の推定値
１４  空気量
１５  試料の質量
１６  ０．１％の空気量差ごとの質量差
１７  １％の空気量ごとの質量差
１８  車両番号
１９  作成日時
２０  空気量測定器の基準容量
【図１】
2005257382.tif 000003
【図２】
2005257382.tif 000004
【図３】
2005257382.tif 000005
【図４】
2005257382.tif 000006